(57)【要約】      （修正有）【課題】従来のスポンジは適度に柔軟性があり、経済的にも有利であったが、応力に対するスポンジの追従が劣り、また永久変形が大きい欠点があった。また、ハイドロゲルは、使用時に含水率が変化する欠点があった。一方、非水液体を可塑剤とするゲルは、柔軟性は良好であるが、ポリマーの材質によっては、表面にフィルムを接着することが困難で、ゲル材と表皮との一体感のないものとなり、使用時にゲル材と表皮がずれてしまう問題があった。また表面にフィルムを接着しやすいポリマーで一定以上の力を緩和あるいは分散するためには十分な厚みが必要となり、重量が大きくなるため、持ち運びが大変であるという問題があった。【解決手段】局所的に一定以上の力がかかったと同時に軟化して力を分散することを特徴とする衝撃緩衝フィルムを提供する。また、前記衝撃緩衝フィルムが圧縮材料であり、局所的な力を吸収することができる衝撃緩衝フィルムを提供する。【選択図】図１
2009257345.tif 000002
【特許請求の範囲】
【請求項１】
局所的に一定以上の力がかかったと同時に軟化して力を分散することを特徴とする衝撃緩衝フィルム。
【請求項２】
前記衝撃緩衝フィルムが圧縮材料であることを特徴とする請求項１記載の衝撃緩衝フィルム。
【発明の詳細な説明】
【技術分野】
【０００１】
本発明は、衝撃緩衝フィルムに関し、より詳細には、局所的に一定以上の力を受けた際に即時に軟化する衝撃緩衝フィルムに関するものである。        
【背景技術】
【０００２】
従来、局所的応力を緩衝させる材料としては、主にスポンジが用いられていたが、最近の超軟質のゲルとしては、水を含有液体とするポリアクリル酸、ポリビニルアルコール、ポリウレタン、ポリアクリルアミド等のハイドロゲルが知られている。また、非水液体を含有液体とするゲルは、ポリノルボルネン、ポリ塩化ビニル、スチレンブタジエン系共重合高分子などの高吸油性高分子にオイルなどの非水液体を吸収させ、熱加工して所定の形状を得ている。 
【０００３】
更に、軟質オルガノゲル材料として、少なくとも末端か側鎖にＯＨ基、ＣＯＯＨ基、エポキシ基、アミノ基から選ばれた官能基を有する液状ゴムを、触媒の存在下にイソシアネート基、エポシキ基、アミノ基から選ばれた官能基を２個以上有する化合物または酸無水物からなる架橋剤により架橋反応させて得られた応力分散性ゲル材が知られている。
また、外方からの圧力または衝撃により破れる密封体内に内包したフィルム又はシート形状の緩衝体が知られている。力を吸収する材料として、極めて多様な材料から製造されている。力を吸収する材料を特性決定するために、品質要素を採用することができる。この品質要素は、力−経過において、負荷曲線下での全面積と理想的なエネルギー吸収体の矩形曲線下での全面積との比率で示される。更に、一定の力の最大限にまでのできるだけ垂直な変形のない力の上昇および変形の最大までの引続く一定の力の吸収が実現可能な場合に初めて、エレメントは最大のエネルギーを吸収することができる。このことは、矩形の応力−圧縮経過曲線、ひいては理想的なエネルギー吸収体に相当する。
【特許文献１】特願平８−１８８２１１
【特許文献２】特開平１０−１１９０７６
【発明の開示】
【発明が解決しようとする課題】
【０００４】
従来のスポンジは適度に柔軟性があり、経済的にも有利であったが、応力に対するスポンジの追従が劣り、また永久変形が大きい欠点があった。また、ハイドロゲルは、使用時に含水率が変化する欠点があった。一方、非水液体を可塑剤とするゲルは、柔軟性は良好であるが、ポリマーの材質によっては、表面にフィルムを接着することが困難で、ゲル材と表皮との一体感のないものとなり、使用時にゲル材と表皮がずれてしまう問題があった。また表面にフィルムを接着しやすいポリマーで一定以上の力を緩和あるいは分散するためには十分な厚みが必要となり、重量が大きくなるため、持ち運びが大変であるという問題があった。
また、品質要素が、明らかに高められることができかつエネルギーの吸収が、変形開始の際に既に大きいという課題が生じる。
本発明は、このような問題点を改善するものであり、軽量であるとともに、局所的に一定以上の力がかかったと同時にフィルムが追従し、一定以上の力を緩和または分散することを備えた衝撃緩衝フィルムを提供することを目的とする。
【課題を解決するための手段】
【０００５】
本発明は、以下のような解決手段により、前記課題を解決する。
局所的に一定以上の力がかかったと同時に軟化して力を分散することを特徴とする衝撃緩衝フィルム。
また、前記衝撃緩衝フィルムが圧縮材料であり、局所的な力を吸収することで解決できる。
【発明の効果】
【０００６】
以上のように本発明は、軽量であるとともに、局所的に一定以上の力がかかったと同時にフィルムが追従し、一定以上の力を緩和または分散する効果を有している。
【発明を実施するための最良の形態】
【０００７】
緩和と分散を備えたシート材１では、紙等の基材に剥離可能に積層されたエラストマー製フィルム２を折り曲げて、型の内面に沿うように設置する。その後、液状ゴムに可塑剤を添加して攪拌機で均一に混合し、その後架橋剤、触媒を加えて同様に均一に混合した後、更に高分子中空体や高分子発泡体を添加して均一に混合した原液を作製した。この原液を注型し、２０〜８０°Ｃで１〜１２０分間加熱して架橋してゲル材３を形成した後、室温にて１〜２４時間熟成する。また、液体ゴム、可塑剤、触媒を均一に混合した後、架橋剤を加えて均一に混合した後、更に高分子中空体や高分子発泡体等を添加し、均一に混合して注型してもよい。 
裏面一面に厚さ０．０５ｍｍ以上のポリウレタン、塩化ビニル、ナイロン、ポリエステル等からなる芯材用フィルム４を貼着し、型から突出したエラストマー製フィルム２を貼り合わせ、型から成形体を取り出し、基材を剥離して応力分散材とする。
【０００８】
エラストマー製フィルムは伸縮変形に富んだポリウレタンフィルムであり、ゲル材３の粘着性を阻止するとともに、応力分散材１に適度な応力分散をする。このフィルム２の厚みは３０〜２００μｍであり、２００μｍを越えると、応力に対してフィルム２が変形しにくいためシート材１の応力分散が阻害される。一方、３０μｍ未満になると、フィルム２の強度が低下して壊れやすくなる。 
図1に示すように、得られたシート材１は、可塑剤と高分子中空体あるいは高分子発泡体からなる少なくとも１種の充填材を含む架橋し軽量化したゲル材の表面に粘着性を軽減する表皮として伸縮変形に富んだポリウレタン製フィルム等のエラストマー製フィルム２を部分的に被覆し、また大きな変形を阻止し、全体の強度を向上させるため、裏面一面に芯材用フィルムを全面的に貼着した構成からなっている。
本発明によれば、圧縮材料として、十分な剛性を有するそれぞれのプラスチックを使用することができ；例えばポリオレフィン、例えばポリプロピレン、ポリアミド、例えばポリアミド−６、ポリアミド−６６、ポリアミド−６１２、ポリアミド−１２、ポリエステル、例えばポリブチレンテレフタレート（また、ポリカーボネートとの配合物として）、液晶性の芳香族コポリエステル、ポリスチロール、ポリフェニレンオキシドまたはＰＶＣが挙げられる。また、比較的高い剛性の達成のために、圧縮材料は、充填剤および／または繊維を含有することができる。再利用の視点からは、特にポリプロピレンが使用される。
【実施例１】
【０００９】
次に、本発明を具体的な実施例により更に詳細に説明する。 
紙に剥離可能に積層されたウレタンフィルムを寸法設定して裁断し、これを３９５ｍｍ×３９５ｍｍ×２５ｍｍの寸法をもつ型にセットする。次いで、ポリオールを１００重量部と、ジオクチルフタレートを２００重量部と、ＭＤＩを７．１重量部と、高分子中空体を０．７重量部と、有機触媒を０．０５重量部の配合物をそれぞれ攪拌機に投入し、均一に混合した原液を型に流し込み、７０°Ｃで６０分間加熱して架橋した後、室温にて２４時間熟成してゲル材を得た。続いて、厚さ０．５ｍｍの塩化ビニルの芯材用フィルムに両面テープを貼り、これをゲル材に裏面に裏貼った後、紙を剥離してシート材を作製した。
本発明の衝撃緩衝フィルムは、自動車等の外装と、建物または家庭内の角等と、帽子と、ヘルメットインナーと、靴底に用いてもよい。
【図面の簡単な説明】
【００１０】
【図１】本発明に係るシート材の断面図である。
【符号の説明】
【００１１】
１  シート材 
２  エラストマー製フィルム 
３  ゲル材 
４  芯材用フィルム
【図１】
2009257345.tif 000003